(57)【要約】【課題】低極性ゴムと比較的極性のあるゴムとを併用した場合であっても、スコーチタイムの短縮を抑制でき、低燃費性、熱老化後の力学特性（引張強度、破断伸び、破壊強度（破壊エネルギー））、耐摩耗性、ウェットグリップ性能、操縦安定性がバランスよく得られるタイヤ用ゴム組成物、及びこれを用いた空気入りタイヤを提供する。【解決手段】ガラス転移温度が−５８℃以下のゴム（１）と、ガラス転移温度が−５５℃以上のゴム（２）とを含むゴム成分と、シリカと、下記式（１）で表されるシランカップリング剤（１）と、メルカプト基を有するシランカップリング剤（２）及び／又は窒素原子を有するシランカップリング剤（３）とを含み、前記シランカップリング剤（３）が、窒素原子を含む部分Ａと、酸素原子若しくは硫黄原子を含む４〜６員環の窒素含有複素環部分Ｂ及び／又はアルコキシシリル基を有する部分Ｃとを有し、前記部分Ａが、Ｒ１−Ｃ（Ｒ２）＝Ｎ（Ｒ３）→Ｏ及び／又はＲ１−Ｃ≡Ｎ→Ｏであり、該Ｒ１〜Ｒ３は、同一若しくは異なって、水素原子、炭素数が２０以下の基、又は前記部分Ｂ若しくは前記部分Ｃに結合する結合基であり、Ｒ１〜Ｒ３の少なくとも１つが前記部分Ｂ又は前記部分Ｃに結合しているタイヤ用ゴム組成物に関する。［化１］2011219541.tif 000016（式（１）中、ｎは１〜３の整数、ｍは１〜９の整数、ｚは１以上の整数を表す。）【選択図】なし【特許請求の範囲】
【請求項１】
ガラス転移温度が−５８℃以下のゴム（１）と、ガラス転移温度が−５５℃以上のゴム（２）とを含むゴム成分と、
シリカと、
下記式（１）で表されるシランカップリング剤（１）と、
メルカプト基を有するシランカップリング剤（２）及び／又は窒素原子を有するシランカップリング剤（３）とを含み、
前記シランカップリング剤（３）が、窒素原子を含む部分Ａと、酸素原子若しくは硫黄原子を含む４〜６員環の窒素含有複素環部分Ｂ及び／又はアルコキシシリル基を有する部分Ｃとを有し、
前記部分Ａが、Ｒ１−Ｃ（Ｒ２）＝Ｎ（Ｒ３）→Ｏ及び／又はＲ１−Ｃ≡Ｎ→Ｏであり、該Ｒ１〜Ｒ３は、同一若しくは異なって、水素原子、炭素数が２０以下の基、又は前記部分Ｂ若しくは前記部分Ｃに結合する結合基であり、Ｒ１〜Ｒ３の少なくとも１つが前記部分Ｂ又は前記部分Ｃに結合しているタイヤ用ゴム組成物。
【化１】
2011219541.tif 000013
（式（１）中、ｎは１〜３の整数、ｍは１〜９の整数、ｚは１以上の整数を表す。）
【請求項２】
前記シランカップリング剤（２）が、下記一般式（２）で示される結合単位Ａと下記一般式（３）で示される結合単位Ｂとの合計量に対して、結合単位Ｂを１〜７０モル％の割合で共重合したものである請求項１記載のタイヤ用ゴム組成物。
【化２】
2011219541.tif 000014
【化３】
2011219541.tif 000015
（式（２）、（３）中、ｘ、ｙはそれぞれ１以上の整数である。Ｒ４は水素、ハロゲン、分岐若しくは非分岐の炭素数１〜３０のアルキル基若しくはアルキレン基、分岐若しくは非分岐の炭素数２〜３０のアルケニル基若しくはアルケニレン基、分岐若しくは非分岐の炭素数２〜３０のアルキニル基若しくはアルキニレン基、又は該アルキル基若しくは該アルケニル基の末端の水素が水酸基若しくはカルボキシル基で置換されたものを示す。Ｒ５は水素、分岐若しくは非分岐の炭素数１〜３０のアルキレン基若しくはアルキル基、分岐若しくは非分岐の炭素数２〜３０のアルケニレン基若しくはアルケニル基、又は分岐若しくは非分岐の炭素数２〜３０のアルキニレン基若しくはアルキニル基を示す。Ｒ４とＲ５とで環構造を形成してもよい。）
【請求項３】
ＣＴＡＢ比表面積が１８０ｍ２／ｇ以上、ＢＥＴ比表面積が１８５ｍ２／ｇ以上のシリカ（１）と、ＣＴＡＢ比表面積が９５ｍ２／ｇ以下、ＢＥＴ比表面積が１００ｍ２／ｇ以下のシリカ（２）とを含む請求項１又は２記載のタイヤ用ゴム組成物。
【請求項４】
前記ゴム（１）を含むゴム成分と、シリカと、前記シランカップリング剤（２）及び／又は前記シランカップリング剤（３）とを混練し、混練物を得る第一混練工程と、
前記ゴム（２）を含むゴム成分と、シリカと、前記シランカップリング剤（１）とを混練し、混練物を得る第二混練工程と、
前記第一混練工程により得られた混練物と前記第二混練工程により得られた混練物とを混練する第三混練工程により得られる請求項１〜３のいずれかに記載のタイヤ用ゴム組成物。
【請求項５】
トレッド用ゴム組成物として用いられる請求項１〜４のいずれかに記載のタイヤ用ゴム組成物。
【請求項６】
サイドウォール用ゴム組成物として用いられる請求項１〜４のいずれかに記載のタイヤ用ゴム組成物。
【請求項７】
クリンチ用ゴム組成物として用いられる請求項１〜４のいずれかに記載のタイヤ用ゴム組成物。
【請求項８】
請求項１〜７のいずれかに記載のゴム組成物を用いて作製した空気入りタイヤ。
【発明の詳細な説明】
【技術分野】
【０００１】
本発明は、タイヤ用ゴム組成物、及びそれを用いた空気入りタイヤに関する。
【背景技術】
【０００２】
近年、車の低燃費化への要求が強くなってきており、その中で、タイヤの転がり抵抗を低減することも強く求められている。タイヤの転がり抵抗を低減するために、タイヤ用ゴム組成物の低発熱化が検討されている。低発熱化を満足させる方法として、補強用充填剤の配合量を減量する方法や、粒子径が大きい補強用充填剤を使用する方法が知られている。しかし、このような方法では、ゴム組成物の破壊強度（破壊エネルギー）が低下して信頼性の点で懸念が生じたり、硬度が低下するためタイヤが軟化して車の操縦安定性が低下したり、タイヤのウェットグリップ性能が低下したりするという問題がある。
【０００３】
そこで、このような問題を解決するために、充填剤としてシリカなどが一般に広く使用されており、さらに、シリカと共にシランカップリング剤が使用されている（例えば、特許文献１）。シランカップリング剤としては、ビス−（３−トリエトキシシリルプロピル）テトラスルフィド、ビス−（３−トリエトキシシリルプロピル）ジスルフィド等のポリスルフィドシランが使用されている。
【０００４】
ポリスルフィドシランは、比較的極性のあるスチレンブタジエンゴム（ＳＢＲ）中では、良好なカップリング性能を発揮するが、天然ゴム（ＮＲ）やブタジエンゴム（ＢＲ）等の低極性ゴムでは効果が低いという問題があった。
このため、シランカップリング剤としてポリスルフィドシランを使用した場合、ＮＲや、特に加工性の悪いＢＲとシリカが配合されている系で破壊強度（破壊エネルギー）が低下するという問題がある。かかる問題は、特に長期にわたって使用した場合の力学特性の低下（熱老化後の破壊強度（破壊エネルギー）及び破断伸びの低下等）に関して深刻な問題となる場合がある。
【０００５】
更に、昨今のより強い低燃費化への要求に対しては、従来のポリスルフィドシラン等のシランカップリング剤では、効果が不十分との指摘もある。また、従来のポリスルフィドシラン等のシランカップリング剤は、ある程度以上の粒径を有するシリカには効果があるが、微粒子のシリカには効果が低いという問題もあった。
【０００６】
上記問題を解決するために、シランカップリング剤として、ポリスルフィドシランの代わりに、（保護化）メルカプトシランや、ニトリルオキシド構造を有するカップリング剤を配合することが知られている。しかし、（保護化）メルカプトシランやニトリルオキシド構造を有するカップリング剤をトレッド用ゴム組成物に使用した場合、従来のポリスルフィドシランを使用した場合に比べて、低燃費性は改善されるものの、コストが増大する、スコーチタイムが短くなってやけが発生する可能性がある等の問題があった。
【０００７】
（保護化）メルカプトシラン、ニトリルオキシド構造を有するカップリング剤を、ＮＲ、イソプレンゴム（ＩＲ）、ＢＲ等の低極性ゴムのみをゴム成分として含むゴム組成物に用いた場合は、ＳＢＲ等の比較的極性のあるゴムのみをゴム成分として含むゴム組成物に用いた場合に比べると、スコーチタイムは長くなる（改善される）。しかし、低極性ゴムと比較的極性のあるゴムとをブレンドして用いる（併用する）場合、スコーチタイムについて未だ改善の余地がある。
【０００８】
また、低極性ゴムと比較的極性のあるゴムとを併用し、シリカを配合した場合の熱老化後の破壊強度（破壊エネルギー）及び破断伸びの低下に関して、（保護化）メルカプトシランやニトリルオキシド構造を有するカップリング剤を用いた場合に改善はされるものの、未だ改善の余地がある。
【先行技術文献】
【特許文献】
【０００９】
【特許文献１】特開２００２−３６３３４６号公報
【発明の概要】
【発明が解決しようとする課題】
【００１０】
本発明は、前記課題を解決し、低極性ゴムと比較的極性のあるゴムとを併用した場合であっても、スコーチタイムの短縮を抑制でき、低燃費性、熱老化後の力学特性（引張強度、破断伸び、破壊強度（破壊エネルギー））、耐摩耗性、ウェットグリップ性能、操縦安定性がバランスよく得られるタイヤ用ゴム組成物、及びこれを用いた空気入りタイヤを提供することを目的とする。
【課題を解決するための手段】
【００１１】
本発明者らは、鋭意検討の結果、低極性ゴムと比較的極性のあるゴムとを併用し、シリカを含むゴム組成物において、低極性ゴム中にシリカを分散させるのに適したシランカップリング剤と、比較的極性のあるゴム中にシリカを分散させるのに適したシランカップリング剤とを併用することにより、ゴム組成物中でのシリカの分散性が向上し、上記課題を解決できるのではないかとの仮説に想到した。そして、さらに検討を重ねた結果、低極性ゴムと比較的極性のあるゴムとを併用した場合であっても、ポリスルフィドシランと共に、特定のシランカップリング剤を併用することにより、スコーチタイムの短縮を抑制でき、さらに、熱老化後の力学特性（引張強度、破断伸び、破壊強度（破壊エネルギー））を向上でき、低燃費性、熱老化後の力学特性、耐摩耗性、ウェットグリップ性能、操縦安定性がバランスよく得られることを見出した。このポリスルフィドシランと共に、特定のシランカップリング剤を併用したことにより得られる熱老化後の力学特性の向上効果は、ポリスルフィドシラン又は特定のシランカップリング剤を単独で使用した場合に比べて非常に優れており、当業者の予測を超えるものである。
本発明は、ガラス転移温度が−５８℃以下のゴム（１）と、ガラス転移温度が−５５℃以上のゴム（２）とを含むゴム成分と、シリカと、下記式（１）で表されるシランカップリング剤（１）と、メルカプト基を有するシランカップリング剤（２）及び／又は窒素原子を有するシランカップリング剤（３）とを含み、前記シランカップリング剤（３）が、窒素原子を含む部分Ａと、酸素原子若しくは硫黄原子を含む４〜６員環の窒素含有複素環部分Ｂ及び／又はアルコキシシリル基を有する部分Ｃとを有し、前記部分Ａが、Ｒ１−Ｃ（Ｒ２）＝Ｎ（Ｒ３）→Ｏ及び／又はＲ１−Ｃ≡Ｎ→Ｏであり、該Ｒ１〜Ｒ３は、同一若しくは異なって、水素原子、炭素数が２０以下の基、又は前記部分Ｂ若しくは前記部分Ｃに結合する結合基であり、Ｒ１〜Ｒ３の少なくとも１つが前記部分Ｂ又は前記部分Ｃに結合しているタイヤ用ゴム組成物に関する。
【化１】
2011219541.tif 000002
（式（１）中、ｎは１〜３の整数、ｍは１〜９の整数、ｚは１以上の整数を表す。）
【００１２】
上記シランカップリング剤（２）が、下記一般式（２）で示される結合単位Ａと下記一般式（３）で示される結合単位Ｂとの合計量に対して、結合単位Ｂを１〜７０モル％の割合で共重合したものであることが好ましい。
【化２】
2011219541.tif 000003
【化３】
2011219541.tif 000004
（式（２）、（３）中、ｘ、ｙはそれぞれ１以上の整数である。Ｒ４は水素、ハロゲン、分岐若しくは非分岐の炭素数１〜３０のアルキル基若しくはアルキレン基、分岐若しくは非分岐の炭素数２〜３０のアルケニル基若しくはアルケニレン基、分岐若しくは非分岐の炭素数２〜３０のアルキニル基若しくはアルキニレン基、又は該アルキル基若しくは該アルケニル基の末端の水素が水酸基若しくはカルボキシル基で置換されたものを示す。Ｒ５は水素、分岐若しくは非分岐の炭素数１〜３０のアルキレン基若しくはアルキル基、分岐若しくは非分岐の炭素数２〜３０のアルケニレン基若しくはアルケニル基、又は分岐若しくは非分岐の炭素数２〜３０のアルキニレン基若しくはアルキニル基を示す。Ｒ４とＲ５とで環構造を形成してもよい。）
【００１３】
ＣＴＡＢ比表面積が１８０ｍ２／ｇ以上、ＢＥＴ比表面積が１８５ｍ２／ｇ以上のシリカ（１）と、ＣＴＡＢ比表面積が９５ｍ２／ｇ以下、ＢＥＴ比表面積が１００ｍ２／ｇ以下のシリカ（２）とを含むことが好ましい。
【００１４】
上記タイヤ用ゴム組成物は、上記ゴム（１）を含むゴム成分と、シリカと、上記シランカップリング剤（２）及び／又は上記シランカップリング剤（３）とを混練し、混練物を得る第一混練工程と、上記ゴム（２）を含むゴム成分と、シリカと、上記シランカップリング剤（１）とを混練し、混練物を得る第二混練工程と、上記第一混練工程により得られた混練物と上記第二混練工程により得られた混練物とを混練する第三混練工程により得られることが好ましい。
【００１５】
上記タイヤ用ゴム組成物は、トレッド用ゴム組成物として用いられることが好ましい。
【００１６】
上記タイヤ用ゴム組成物は、サイドウォール用ゴム組成物として用いられることが好ましい。
【００１７】
上記タイヤ用ゴム組成物は、クリンチ用ゴム組成物として用いられることが好ましい。
【００１８】
本発明はまた、上記ゴム組成物を用いて作製した空気入りタイヤに関する。
【発明の効果】
【００１９】
本発明によれば、ガラス転移温度が−５８℃以下のゴム（１）（低極性ゴム）と、ガラス転移温度が−５５℃以上のゴム（２）（比較的極性のあるゴム）とを含むゴム成分と、シリカと、上記式（１）で表されるシランカップリング剤（１）（比較的極性のあるゴム中にシリカを分散させるのに適したシランカップリング剤）と、メルカプト基を有するシランカップリング剤（２）（低極性ゴム中にシリカを分散させるのに適したシランカップリング剤）及び／又は窒素原子を有する特定のシランカップリング剤（３）（低極性ゴム中にシリカを分散させるのに適したシランカップリング剤）とを含むタイヤ用ゴム組成物であるので、スコーチタイムの短縮を抑制でき、さらに、熱老化後の力学特性（引張強度、破断伸び、破壊強度（破壊エネルギー））を向上でき、低燃費性、熱老化後の力学特性、耐摩耗性、ウェットグリップ性能、操縦安定性がバランスよく得られる。該タイヤ用ゴム組成物をタイヤの各部材（特に、トレッド(キャップトレッド、ベーストレッド)、サイドウォール、クリンチ）に用いることにより、低燃費性、熱老化後の力学特性、耐摩耗性、ウェットグリップ性能、操縦安定性のバランス（特に、熱老化後の力学特性）に優れた空気入りタイヤを提供できる。
【００２０】
本発明では、上記構成を採用することにより、低極性ゴム（ゴム（１））中にも、シリカを良好に分散させることができる。さらに、低極性ゴム（ゴム（１））中にシリカを分散させるのに適したシランカップリング剤（シランカップリング剤（２）及び／又はシランカップリング剤（３））のみを用いる場合に比べて、特に比較的極性のあるゴム（ゴム（２））とかかるシランカップリング剤（シランカップリング剤（２）、シランカップリング剤（３））の間で起こりやすいスコーチの問題（スコーチタイムの短縮）を改善できる。さらに、一般的に高価である低極性ゴム中にシリカを分散させるのに適したシランカップリング剤（シランカップリング剤（２）、シランカップリング剤（３））の使用量を削減することができる。また、各々のゴム（ゴム（１）、ゴム（２））に適したシランカップリング剤を配合しているので、ゴム組成物全体としてシリカの分散が良好になると共に、熱老化後の力学特性（引張強度、破断伸び、破壊強度（破壊エネルギー））を飛躍的に向上させることができるものと推測される。
【図面の簡単な説明】
【００２１】
【図１】細孔分布曲線を示す図である。
【発明を実施するための形態】
【００２２】
本発明のタイヤ用ゴム組成物は、ガラス転移温度が−５８℃以下のゴム（１）（低極性ゴム）と、ガラス転移温度が−５５℃以上のゴム（２）（比較的極性のあるゴム）とを含むゴム成分と、シリカと、上記式（１）で表されるシランカップリング剤（１）（比較的極性のあるゴム中にシリカを分散させるのに適したシランカップリング剤）と、メルカプト基を有するシランカップリング剤（２）（低極性ゴム中にシリカを分散させるのに適したシランカップリング剤）及び／又は窒素原子を有する特定のシランカップリング剤（３）（低極性ゴム中にシリカを分散させるのに適したシランカップリング剤）とを含む。
【００２３】
（ゴム成分）
本発明では、ゴム成分としてガラス転移温度（Ｔｇ）が−５８℃以下のゴム（１）（低極性ゴム（低極性ジエン系ゴム））と、ガラス転移温度（Ｔｇ）が−５５℃以上のゴム（２）（比較的極性のあるゴム（比較的極性のあるジエン系ゴム））とを含む。
【００２４】
（ゴム（１））
ゴム（１）のＴｇは、−５８℃以下、好ましくは−６５℃以下、より好ましくは−７０℃以下である。なお、本明細書において単に低極性ゴムと記載する場合には、Ｔｇが−５８℃以下のゴムを意味することとする。
また、本明細書におけるＴｇは、ＪＩＳ−Ｋ７１２１に従い、ティー・エイ・インスツルメント・ジャパン社製の示差走査熱量計（Ｑ２００）を用いて、昇温速度１０℃／分の条件で測定した値である。
【００２５】
ゴム（１）としては、ＮＲ、ＩＲ、ＢＲ等のジエン系ゴムやブチルゴム（ＩＩＲ）、シリコーンゴム（Ｑ）等が挙げられる。これらは、単独で用いてもよく、２種以上を併用してもよい。なお、ＮＲは、上記ゴム（１）のＴｇの数値範囲を満たす範囲で、改質（例えば、エポキシ化、水素添加、グラフト化等）されていてもよい。なかでも、天然資源であり、環境に配慮できると共に、加工性に優れるという理由から、ＮＲが好ましい。また、トレッドやクリンチに求められる耐摩耗性、サイドウォールやトレッドに求められる耐クラック性が良好であるという理由からＢＲが好ましい。また、ＮＲとＢＲを併用することがより好ましい。
【００２６】
ゴム成分１００質量％中のゴム（１）の含有量は、好ましくは３０質量％以上、より好ましくは４０質量％以上である。３０質量％未満では、耐摩耗性や転がり抵抗が悪化する可能性がある。
上記ゴム（１）の含有量は、好ましくは８５質量％以下、より好ましくは７０質量％以下、更に好ましくは６０質量％以下である。８５質量％を超えると、トレッド用としては、ウェットグリップ性能が悪化したり、トレッド、サイドウォール、クリンチ用としては、耐屈曲亀裂成長性が悪化したりする場合がある。
【００２７】
ＮＲとしては、ＲＳＳ♯３、ＴＳＲ２０などのゴム工業において一般的なものを使用することができる。
【００２８】
本発明のゴム組成物がＮＲを含有する場合、ゴム成分１００質量％中のＮＲの含有量は、好ましくは１０質量％以上、より好ましくは１５質量％以上である。１０質量％未満であると、必要な力学特性（機械的強度）の向上や耐摩耗性、耐屈曲亀裂成長性、を得ることが難しくなる場合がある。更には、ＢＲ等の更に低極性のゴムとのブレンドでトレッド用に用いる場合は、上記未満の量であると、十分なウェットグリップ性能が得られない恐れがある。上記ＮＲの含有量は、好ましくは８５質量％以下、より好ましくは５０質量％以下、更に好ましくは３０質量%以下、最も好ましくは２５質量％以下である。８５質量％を超えると、相対的にＢＲやガラス転移温度が−５５℃以上のゴム（２）等の配合比率が少なくなり、必要なウェットグリップ性能や耐屈曲亀裂成長性、耐摩耗性を得ることが難しくなる場合がある。
【００２９】
ＢＲとしては特に限定されず、タイヤ工業において一般的なものを使用できる。なかでも、シス含量が８０質量％以上のものを用いることが好ましい。これにより、耐摩耗性、耐クラック性をより良好とすることができる。シス含量は、８５質量％以上がより好ましく、９０質量％以上が更に好ましく、９５質量％以上が最も好ましい。また、ＢＲとして、変性された変性ＢＲを使用してもよい。
【００３０】
変性ＢＲとしては、タイヤ工業において一般的に使用されるＢＲを変性剤で処理したものを使用することができる。上記変性剤としては、３−アミノプロピルジメチルメトキシシラン、３−アミノプロピルメチルジメトキシシラン、３−アミノプロピルエチルジメトキシシラン、３−アミノプロピルトリメトキシシラン、３−（２−アミノエチルアミノ）プロピルトリメトキシシラン、四塩化スズ、ブチルスズトリクロライド、Ｎ−メチルピロリドン等が挙げられる。これらは、単独で用いてもよく、２種以上を併用してもよい。
【００３１】
上記変性剤による変性方法としては、特公平６−５３７６８号公報、特公平６−５７７６７号公報等に記載されている方法等、従来公知の手法を用いることができる。
【００３２】
本発明のゴム組成物がＢＲを含有する場合、ゴム成分１００質量％中のＢＲの含有量は、好ましくは１０質量％以上、より好ましくは２０質量％以上、更に好ましくは２５質量％以上である。１０質量％未満であると、必要な耐摩耗性や耐クラック性を得ることが難しくなる。上記ＢＲの含有量は、好ましくは８５質量％以下、より好ましくは５０質量％以下、更に好ましくは４０質量％以下、特に好ましくは３５質量％以下である。８５質量％を超えると、相対的にＮＲやガラス転移温度が−５５℃以上のゴム（２）等の配合比率が少なくなり、必要な力学特性（機械的強度）の向上やウェットグリップ性能を得ることが難しくなる場合がある。
【００３３】
（ゴム（２））
ゴム（２）のＴｇは−５５℃以上、好ましくは−５０℃以上、より好ましくは−４０℃以上、更に好ましくは−３０℃以上である。なお、本明細書において単に比較的極性のあるゴムと記載する場合には、Ｔｇは−５５℃以上のゴムを意味することとする。
【００３４】
ゴム（２）としては、ＳＢＲ、アクリロニトリルブタジエンゴム（ＮＢＲ）、エポキシ化天然ゴム（ＥＮＲ）、ハロゲン化天然ゴム、エポキシ化ブタジエンゴム等のジエン系ゴムが挙げられる。なかでも、ウェットグリップ性能を向上させる能力が高い、安価である、種々の構造因子を制御することにより目的に適した特性のものを設計出来る、ＮＲやＢＲとブレンドする場合の接着性が、他の高極性ゴムを用いた場合より良いという理由から、ＳＢＲが好ましい。
【００３５】
ＳＢＲとしては、乳化重合スチレンブタジエンゴム（Ｅ−ＳＢＲ）、溶液重合スチレンブタジエンゴム（Ｓ−ＳＢＲ）が挙げられる。また、ＳＢＲとして、変性された変性ＳＢＲを使用してもよい。
【００３６】
変性ＳＢＲとしては、タイヤ工業において一般的に使用されるＳＢＲ（上記Ｓ−ＳＢＲなど）を変性剤で処理したものを使用することができる。変性剤及び変性方法は、変性ＢＲの場合と同様のものを使用することができる。
【００３７】
ゴム成分１００質量％中のゴム（２）の含有量は、好ましくは１５質量％以上、より好ましくは２５質量％以上、更に好ましくは３０質量％以上、特に好ましくは４０質量％以上である。１５質量％未満では、トレッド用とした場合に充分なグリップ性能（ウェットグリップ性能）を得られないおそれがある。
上記ゴム（２）の含有量は、好ましくは８５質量％以下、より好ましくは７０質量％以下、更に好ましくは６０質量％以下である。８５質量％を超えると、相対的に上記ゴム（１）の比率が低くなり、耐摩耗性やスコーチタイム（耐スコーチ性）に関して問題が生じる可能性がある。
【００３８】
（シリカ）
本発明では、シリカが使用される。シリカを配合することにより、低燃費性、ウェットグリップ性能が改善される。また、加硫が遅くなり、下記式（１）で表されるシランカップリング剤（１）と、メルカプト基を有するシランカップリング剤（２）及び／又は窒素原子を有するシランカップリング剤（３）を用いた場合の耐スコーチ性が改善される。
シリカとしては、例えば、乾式法シリカ（無水シリカ）、湿式法シリカ（含水シリカ）などが挙げられる。なかでも、シラノール基が多いという理由から、湿式法シリカが好ましい。シリカは、１種類のシリカを使用してもよく、２種以上のシリカを併用してもよい。
【００３９】
シリカのＣＴＡＢ（セチルトリメチルアンモニウムブロミド）比表面積は、好ましくは１０ｍ２／ｇ以上、より好ましくは３５ｍ２／ｇ以上、更に好ましくは８０ｍ２／ｇ以上、特に好ましくは１００ｍ２／ｇ以上である。ＣＴＡＢ比表面積が１０ｍ２／ｇ未満であると、補強性が低すぎて、タイヤ用ゴム組成物に必要な力学強度や耐摩耗性を確保することが難しくなる傾向がある。該ＣＴＡＢ比表面積は、好ましくは６００ｍ２／ｇ以下、より好ましくは３００ｍ２／ｇ以下、更に好ましくは２５０ｍ２／ｇ以下、特に好ましくは１５０ｍ２／ｇ以下である。ＣＴＡＢ比表面積が６００ｍ２／ｇを超えると、分散性に劣り、凝集してしまうため物性が低下する傾向がある。
なお、本明細書においてＣＴＡＢ比表面積は、ＡＳＴＭ  Ｄ３７６５−９２に準拠して測定される。
【００４０】
シリカのＢＥＴ比表面積は、好ましくは１０ｍ２／ｇ以上、より好ましくは３５ｍ２／ｇ以上、更に好ましくは８０ｍ２／ｇ以上、特に好ましくは１００ｍ２／ｇ以上である。ＢＥＴ比表面積が１０ｍ２／ｇ未満であると、補強性が低すぎて、タイヤ用ゴム組成物に必要な力学強度や耐摩耗性を確保することが難しくなる傾向がある。該ＢＥＴ比表面積は、好ましくは６００ｍ２／ｇ以下、より好ましくは３００ｍ２／ｇ以下、更に好ましくは２６０ｍ２／ｇ以下、特に好ましくは１５０ｍ２／ｇ以下である。ＢＥＴ比表面積が６００ｍ２／ｇを超えると、分散性に劣り、凝集してしまうため、物性が低下する傾向がある。
なお、本明細書においてシリカのＢＥＴ比表面積は、ＡＳＴＭ  Ｄ３０３７−８１に準じて測定される。
【００４１】
また、スコーチタイムの短縮を抑制でき、更に、低燃費性を向上できるという理由から、以下のシリカ（１）とシリカ（２）を併用することが好ましい。
【００４２】
（シリカ（１））
シリカ（１）として、ＣＴＡＢ比表面積が１８０ｍ２／ｇ以上、ＢＥＴ比表面積が１８５ｍ２／ｇ以上のシリカ（以下、「微粒子シリカ」ともいう）を使用することが好ましい。このような微粒子シリカをゴム中に良好に分散させることによって、優れた耐摩耗性、ウェットグリップ性能、ドライグリップ性能が得られ、また、転がり抵抗を低くできる。
【００４３】
微粒子シリカのＣＴＡＢ（セチルトリメチルアンモニウムブロミド）比表面積は、好ましくは１８０ｍ２／ｇ以上、より好ましくは１９０ｍ２／ｇ以上、更に好ましくは１９５ｍ２／ｇ以上、特に好ましくは１９７ｍ２／ｇ以上である。ＣＴＡＢ比表面積が１８０ｍ２／ｇ未満であると、力学特性（機械的強度）、耐摩耗性の充分な向上が得られにくくなる傾向がある。該ＣＴＡＢ比表面積は、好ましくは６００ｍ２／ｇ以下、より好ましくは３００ｍ２／ｇ以下、更に好ましくは２５０ｍ２／ｇ以下である。ＣＴＡＢ比表面積が６００ｍ２／ｇを超えると、分散性に劣り、凝集してしまうため、物性が低下する傾向がある。
【００４４】
微粒子シリカのＢＥＴ比表面積は、好ましくは１８５ｍ２／ｇ以上、より好ましくは１９０ｍ２／ｇ以上、更に好ましくは１９５ｍ２／ｇ以上、特に好ましくは２１０ｍ２／ｇ以上である。ＢＥＴ比表面積が１８５ｍ２／ｇ未満であると、力学特性（機械的強度）、耐摩耗性の充分な向上が得られにくくなる。該ＢＥＴ比表面積は、好ましくは６００ｍ２／ｇ以下、より好ましくは３００ｍ２／ｇ以下、更に好ましくは２６０ｍ２／ｇ以下である。ＢＥＴ比表面積が６００ｍ２／ｇを超えると、分散性に劣り、凝集してしまうため、物性が低下する傾向がある。
【００４５】
微粒子シリカのアグリゲートサイズは、好ましくは３０ｎｍ以上、より好ましくは３５ｎｍ以上、更に好ましくは４０ｎｍ以上、特に好ましくは４５ｎｍ以上、最も好ましくは５０ｎｍ以上、より最も好ましくは５５ｎｍ以上、更に最も好ましくは６０ｎｍ以上である。また、該アグリゲートサイズは、好ましくは１００ｎｍ以下、より好ましくは８０ｎｍ以下、更に好ましくは７０ｎｍ以下、特に好ましくは６５ｎｍ以下である。このようなアグリゲートサイズを有することにより、良好な分散性を有しながら、優れた補強性、耐摩耗性を与えることができる。
【００４６】
アグリゲートサイズは、凝集体径又は最大頻度ストークス相当径とも呼ばれているものであり、複数の一次粒子が連なって構成されるシリカの凝集体を一つの粒子と見なした場合の粒子径に相当するものである。アグリゲートサイズは、例えば、ＢＩ−ＸＤＣ（Ｂｒｏｏｋｈａｖｅｎ  Ｉｎｓｔｒｕｍｅｎｔｓ  Ｃｏｒｐｏｒａｔｉｏｎ製）等のディスク遠心沈降式粒度分布測定装置を用いて測定できる。
【００４７】
具体的には、ＢＩ−ＸＤＣを用いて以下の方法にて測定できる。
３．２ｇのシリカ及び４０ｍＬの脱イオン水を５０ｍＬのトールビーカーに添加し、シリカ懸濁液を含有するビーカーを氷充填晶析装置内に置く。ビーカーを超音波プローブ（１５００ワットの１．９ｃｍＶＩＢＲＡＣＥＬＬ超音波プローブ（バイオブロック社製、最大出力の６０％で使用））を使用して懸濁液を８分間砕解し、サンプルを調製する。サンプル１５ｍＬをディスクに導入し、撹拌するとともに、固定モード、分析時間１２０分、密度２．１の条件下で測定する。
装置の記録器において、１６質量％、５０質量％（又は中央値）及び８４質量％の通過直径の値、及びモードの値を記録する。（累積粒度曲線の導関数は、分布曲線にモードと呼ばれるその最大の横座標を与える。）
【００４８】
このディスク遠心沈降式粒度分析法を使用して、シリカを水中に超音波砕解によって分散させた後に、Ｄｗとして表される粒子（凝集体）の重量平均径（アグリゲートサイズ）を測定できる。分析（１２０分間の沈降）後に、粒度の重量分布を粒度分布測定装置によって算出する。Ｄｗとして表される粒度の重量平均径は、以下の式によって算出される。
【数１】
2011219541.tif 000005
（式中、ｍｉは、Ｄｉのクラスにおける粒子の全質量である。）
【００４９】
微粒子シリカの平均一次粒子径は、好ましくは２５ｎｍ以下、より好ましくは２２ｎｍ以下、更に好ましくは１７ｎｍ以下、特に好ましくは１４ｎｍ以下である。該平均一次粒子径の下限は特に限定されないが、好ましくは３ｎｍ以上、より好ましくは５ｎｍ以上、更に好ましくは７ｎｍ以上である。このような小さい平均一次粒子径を有しているものの、上記のアグリゲートサイズを有するカーボンブラックのような構造により、シリカの分散性をより改善でき、補強性、耐摩耗性を更に改善できる。
なお、微粒子シリカの平均一次粒子径は、透過型又は走査型電子顕微鏡により観察し、視野内に観察されたシリカの一次粒子を４００個以上測定し、その平均により求めることができる。
【００５０】
微粒子シリカのＤ５０は、好ましくは７．０μｍ以下、より好ましくは５．５μｍ以下、更に好ましくは４．５μｍ以下である。７．０μｍを超えると、シリカの分散性がかえって悪くなっていることを示す。該微粒子シリカのＤ５０は、好ましくは２．０μｍ以上、より好ましくは２．５μｍ以上、更に好ましくは３．０μｍ以上である。２．０μｍ未満であると、アグリゲートサイズも小さくなり、微粒子シリカとしては充分な分散性を得にくくなる傾向がある。
ここで、Ｄ５０は、微粒子シリカの中央直径であって粒子の５０質量％がその中央直径よりも小さい。
【００５１】
また、微粒子シリカは、粒子径が１８μｍより大きいものの割合が６質量％以下が好ましく、４質量％以下がより好ましく、１．５質量％以下が更に好ましい。これにより、シリカの良好な分散性が得られ、所望の性能が得られる。
なお、微粒子シリカのＤ５０、所定の粒子径を有するシリカの割合は、以下の方法により測定される。
【００５２】
凝集体の凝集を予め超音波砕解されたシリカの懸濁液について、粒度測定（レーザー回折を使用）を実施することによって評価する。この方法では、シリカの砕解性（０．１〜数１０ミクロンのシリカの砕解）が測定される。超音波砕解を、１９ｍｍの直径のプローブを装備したバイオブロック社製ＶＩＢＲＡＣＥＬＬ音波発生器（６００Ｗ）（最大出力の８０％で使用）を使用して行う。粒度測定は、モールバーンマスターサイザー２０００粒度分析器でのレーザー回折によって行う。
【００５３】
具体的には、以下の方法により測定される。
１グラムのシリカをピルボックス（高さ６ｃｍ及び直径４ｃｍ）中で秤量し、脱イオン水を添加して質量を５０グラムにし、２％のシリカを含有する水性懸濁液（これは２分間の磁気撹拌によって均質化される）を調製する。次いで、超音波砕解を４２０秒間実施し、更に、均質化された懸濁液の全てが粒度分析器の容器に導入された後に、粒度測定を行う。
【００５４】
微粒子シリカの細孔容積の細孔分布幅Ｗは、好ましくは０．３以上、より好ましくは０．７以上、更に好ましくは１．０以上、特に好ましくは１．３以上、最も好ましくは１．５以上である。また、該細孔分布幅Ｗは、好ましくは５．０以下、より好ましくは４．０以下、更に好ましくは３．０以下、特に好ましくは２．０以下である。このようなブロードなポーラスの分布により、シリカの分散性を改善でき、所望の性能が得られる。
なお、シリカの細孔容積の細孔分布幅Ｗは、以下の方法により測定できる。
【００５５】
微粒子シリカの細孔容積は、水銀ポロシメトリーによって測定される。シリカのサンプルをオーブン中で２００℃で２時間予備乾燥させ、次いでオーブンから取り出した後、５分以内に試験容器内に置き、真空にする。細孔直径（ＡＵＴＯＰＯＲＥ  ＩＩＩ  ９４２０  粉体工学用ポロシメーター）は、ウォッシュバーンの式によって１４０°の接触角及び４８４ダイン／ｃｍ（又はＮ／ｍ）の表面張力γで算出される。
【００５６】
細孔分布幅Ｗは、細孔直径（ｎｍ）及び細孔容量（ｍＬ／ｇ）の関数で示される図１のような細孔分布曲線によって求めることができる。即ち、細孔容量のピーク値Ｙｓ（ｍＬ／ｇ）を与える直径Ｘｓ（ｎｍ）の値を記録し、次いで、Ｙ＝Ｙｓ／２の直線をプロットし、この直線が細孔分布曲線と交差する点ａ及びｂを求める。そして、点ａ及びｂの横座標（ｎｍ）をそれぞれＸａ及びＸｂとしたとき（Ｘａ＞Ｘｂ）、細孔分布幅Ｗは、（Ｘａ−Ｘｂ）／Ｘｓに相当する。
【００５７】
微粒子シリカの細孔分布曲線中の細孔容量のピーク値Ｙｓを与える直径Ｘｓ（ｎｍ）は、好ましくは１０ｎｍ以上、より好ましくは１５ｎｍ以上、更に好ましくは１８ｎｍ以上、特に好ましくは２０ｎｍ以上であり、また、好ましくは６０ｎｍ以下、より好ましくは３５ｎｍ以下、更に好ましくは２８ｎｍ以下、特に好ましくは２５ｎｍ以下である。上記範囲内であれば、分散性と補強性に優れた微粒子シリカを得ることができる。
【００５８】
（シリカ（２））
シリカ（２）として、ＣＴＡＢ比表面積が９５ｍ２／ｇ以下、ＢＥＴ比表面積が１００ｍ２／ｇ以下のシリカを使用することが好ましい。このような特性のシリカをゴム中に良好に分散させることによって、良好な低燃費性が得られる。
【００５９】
シリカ（２）のＣＴＡＢ（セチルトリメチルアンモニウムブロミド）比表面積は、好ましくは１０ｍ２／ｇ以上、より好ましくは２０ｍ２／ｇ以上、更に好ましくは３０ｍ２／ｇ以上である。ＣＴＡＢ比表面積が１０ｍ２／ｇ未満であると、補強性が低すぎて、タイヤ用ゴム組成物に必要な力学強度や耐摩耗性を確保することが難しくなる傾向がある。該ＣＴＡＢ比表面積は、好ましくは９５ｍ２／ｇ以下、より好ましくは８０ｍ２／ｇ以下、更に好ましくは６０ｍ２／ｇ以下である。ＣＴＡＢ比表面積が９５ｍ２／ｇを超えると、シリカの分散性が悪くなり転がり抵抗低減効果と補強性・力学強度・耐摩耗性を両立することが難しくなる傾向がある。
【００６０】
シリカ（２）のＢＥＴ比表面積は、好ましくは１０ｍ２／ｇ以上、より好ましくは２０ｍ２／ｇ以上、更に好ましくは３０ｍ２／ｇ以上である。ＢＥＴ比表面積が１０ｍ２／ｇ未満であると、補強性が低すぎて、タイヤ用ゴム組成物に必要な力学強度や耐摩耗性を確保することが難しくなる傾向がある。該ＢＥＴ比表面積は、好ましくは１００ｍ２／ｇ以下、より好ましくは８０ｍ２／ｇ以下、更に好ましくは６０ｍ２／ｇ以下である。ＢＥＴ比表面積が１００ｍ２／ｇを超えると、シリカの分散性が悪くなり転がり抵抗低減効果と補強性・力学強度・耐摩耗性を両立することが難しくなる傾向がある。
【００６１】
シリカ（１）（上記微粒子シリカ）の配合量は、ゴム成分１００質量部に対して、好ましくは５質量部以上、より好ましくは１５質量部以上、更に好ましくは２０質量部以上、特に好ましくは４０質量部以上である。５質量部未満であると、充分な補強性、力学特性（機械的強度）、耐摩耗性が得られないおそれがある。該微粒子シリカ（シリカ（１））の配合量は、好ましくは１５０質量部以下、より好ましくは１００質量部以下、更に好ましくは６０質量部以下である。１００質量部を超えると、加工性が悪化するとともに、良好な分散性を確保するのが困難となるおそれがある。
【００６２】
シリカ（２）の配合量は、ゴム成分１００質量部に対して、好ましくは５質量部以上、より好ましくは１５質量部以上、更に好ましくは２０質量部以上である。５質量部未満では、分散性改善効果が得にくく、転がり抵抗低減効果と補強性・力学強度・耐摩耗性を両立することが難しくなる傾向がある。また、シリカ（２）の配合量は、好ましくは１５０質量部以下、より好ましくは８０質量部以下、更に好ましくは６０質量部以下、特に好ましくは３０質量部以下である。１５０質量部を超えると、熱老化後の力学特性（引張強度、破断伸び、破壊強度（破壊エネルギー））、耐摩耗性、ウェットグリップ性能、操縦安定性が悪化する傾向がある。また、シリカが多すぎて加工することが難しくなると共に、相対的にシリカ（１）の配合可能量が減り、補強性や力学強度を確保することが難しくなる。
【００６３】
シリカを１種又は２種以上使用する場合、シリカの合計配合量は、ゴム成分１００質量部に対して、好ましくは２０質量部以上、より好ましくは３０質量部以上、更に好ましくは５０質量部以上、特に好ましくは６５質量部以上である。２０質量部未満では、十分な補強性を得ることが難しくなる傾向がある。また、硬度を得るために、シリカ以外の補強剤としてカーボンブラック等の配合量を増やす必要があり、転がり抵抗特性の点で好ましくない。また、シリカの合計配合量は、好ましくは１５０質量部以下、より好ましくは１００質量部以下、更に好ましくは８５質量部以下である。１５０質量部を超えると、加工性が悪化する傾向がある。
【００６４】
（シランカップリング剤）
本発明では、下記式（１）で表されるシランカップリング剤（１）（比較的極性のあるゴム中にシリカを分散させるのに適したシランカップリング剤）と、メルカプト基を有するシランカップリング剤（２）（低極性ゴム中にシリカを分散させるのに適したシランカップリング剤）及び／又は窒素原子を有する特定のシランカップリング剤（３）（低極性ゴム中にシリカを分散させるのに適したシランカップリング剤）とを併用する。これにより、スコーチタイムの短縮を抑制でき、さらに、熱老化後の力学特性（引張強度、破断伸び、破壊強度（破壊エネルギー））を向上でき、低燃費性、熱老化後の力学特性（引張強度、破断伸び、破壊強度（破壊エネルギー））、耐摩耗性、ウェットグリップ性能、操縦安定性がバランスよく得られる。
【００６５】
上記微粒子シリカ（シリカ（１））と、シランカップリング剤（２）及び／又はシランカップリング剤（３）とを併用することにより、微粒子シリカが良好に分散され、ゴム（１）（低極性ゴム）を含むゴム組成物を良好に補強でき、力学特性（引張強度、破断伸び、破壊強度（破壊エネルギー））をより向上できる。また、微粒子シリカ（シリカ（１））と共に配合することにより、シランカップリング剤（２）及び／又はシランカップリング剤（３）の欠点である耐スコーチ性を改善することが出来る。
【００６６】
（シランカップリング剤（１））
下記式（１）で表されるシランカップリング剤（１）は、従来からシリカとともに使用されるシランカップリング剤（ポリスルフィドシラン）である。シランカップリング剤（１）（比較的極性のあるゴム中にシリカを分散させるのに適したシランカップリング剤）を配合することにより、ゴム（２）（比較的極性のあるゴム）中にシリカを良好に分散でき、ウェットグリップ性能を保持し、更に耐屈曲亀裂成長性を保持したまま良好な転がり抵抗特性と補強性を確保することが出来る。
【化４】
2011219541.tif 000006
（式（１）中、ｎは１〜３の整数、ｍは１〜９の整数、ｚは１以上の整数を表す。）
【００６７】
式（１）中、ｎは１〜３の整数であり、２が好ましい。ｎが４以上では、カップリング反応が遅くなる傾向がある。
【００６８】
また、ｍは１〜９の整数であり、１〜５が好ましく、３がより好ましい。ｍが０では、合成が困難である傾向があり、１０以上でも、合成が困難である傾向がある。
【００６９】
さらに、ｚは１以上の整数であり、２〜８が好ましく、２〜５がより好ましい。ｚが８をこえると、貯蔵安定性が低下する傾向がある。
【００７０】
上記式（１）で表されるシランカップリング剤（１）としては、例えば、ビス（３−トリエトキシシリルプロピル）テトラスルフィド（エボニックデグッサ社製のＳｉ６９）、ビス（３−トリエトキシシリルプロピル）ジスルフィド（エボニックデグッサ社製のＳｉ２６６）等が挙げられる。これらは、単独で用いてもよく、２種以上を併用してもよい。
【００７１】
シランカップリング剤（１）の配合量は、シリカ１００質量部に対して、好ましくは１．０質量部以上、より好ましくは２．０質量部以上、更に好ましくは、５．０質量部以上である。１．０質量部未満では、かかるゴム中でシリカを良好に分散させることが難しくなる傾向がある。また、上記配合量は、好ましくは２０質量部以下、より好ましくは１５質量部以下、更に好ましくは１０質量部以下である。２０質量部をこえると、それ以上添加量を増やしても、シリカの分散を向上させる効果が得られず、コストが増大する傾向がある。
なお、２種以上のシリカを配合する場合、シランカップリング剤の配合量は、シリカの合計配合量に対する量をいう。
【００７２】
（シランカップリング剤（２））
メルカプト基を有するシランカップリング剤（２）（低極性ゴム中にシリカを分散させるのに適したシランカップリング剤）を配合することにより、ゴム（１）（低極性ゴム）中にシリカを良好に分散でき、かかるゴムを効果的に補強し、良好な力学物性を得ることが出来るとともに、良好な転がり抵抗を両立することが出来る。なお、本明細書において、メルカプト基を有するとは、ＳＨ基を有するということを意味し、保護化ＳＨ基であるＳＲ基（Ｒは保護基）はメルカプト基に含まれない。
【００７３】
メルカプト基を有するシランカップリング剤（２）としては、例えば、３−メルカプトプロピルトリメトキシシラン、３−メルカプトプロピルメチルジメトキシシラン（信越化学社製のＫＢＭ−８０２）、γ−メルカプトプロピルトリメトキシシラン（信越化学社製のＫＢＭ−８０３）、下記一般式（２）で示される結合単位Ａと下記一般式（３）で示される結合単位Ｂとの合計量に対して、結合単位Ｂを１〜７０モル％の割合で共重合したもの（下記（上記）構造のシランカップリング剤ともいう）等が挙げられる。これらは、単独で用いてもよく、２種以上を併用してもよい。なかでも、下記構造のシランカップリング剤が好ましい。
【００７４】
【化５】
2011219541.tif 000007
【化６】
2011219541.tif 000008
（式（２）、（３）中、ｘ、ｙはそれぞれ１以上の整数である。Ｒ４は水素、ハロゲン、分岐若しくは非分岐の炭素数１〜３０のアルキル基若しくはアルキレン基、分岐若しくは非分岐の炭素数２〜３０のアルケニル基若しくはアルケニレン基、分岐若しくは非分岐の炭素数２〜３０のアルキニル基若しくはアルキニレン基、又は該アルキル基若しくは該アルケニル基の末端の水素が水酸基若しくはカルボキシル基で置換されたものを示す。Ｒ５は水素、分岐若しくは非分岐の炭素数１〜３０のアルキレン基若しくはアルキル基、分岐若しくは非分岐の炭素数２〜３０のアルケニレン基若しくはアルケニル基、又は分岐若しくは非分岐の炭素数２〜３０のアルキニレン基若しくはアルキニル基を示す。Ｒ４とＲ５とで環構造を形成してもよい。）
【００７５】
上記構造のシランカップリング剤は、結合単位Ａと結合単位Ｂのモル比が上記条件を満たすため、ビス−（３−トリエトキシシリルプロピル）テトラスルフィドなどのポリスルフィドシランに比べ、加工中の粘度上昇が抑制される。これは結合単位Ａのスルフィド部分がＣ−Ｓ−Ｃ結合であるため、テトラスルフィドやジスルフィドに比べ熱的に安定であることから、ムーニー粘度の上昇が少ないためと考えられる。
【００７６】
また、結合単位Ａと結合単位Ｂのモル比が上記条件を満たす場合、３−メルカプトプロピルトリメトキシシランなどのメルカプトシランに比べ、スコーチタイムの短縮が抑制される。これは、結合単位Ｂはメルカプトシランの構造を持っているが、結合単位Ａの−Ｃ７Ｈ１５部分が結合単位Ｂの−ＳＨ基を覆うため、ポリマーと反応しにくくなるためである。これにより、スコーチタイムが短くなりにくく、また、粘度が上昇しにくい。
【００７７】
Ｒ４のハロゲンとしては、塩素、臭素、フッ素などが挙げられる。
【００７８】
Ｒ４、Ｒ５の分岐若しくは非分岐の炭素数１〜３０のアルキル基としては、メチル基、エチル基、ｎ−プロピル基、イソプロピル基、ｎ−ブチル基、ｉｓｏ−ブチル基、ｓｅｃ−ブチル基、ｔｅｒｔ−ブチル基、ペンチル基、へキシル基、へプチル基、２−エチルヘキシル基、オクチル基、ノニル基、デシル基等が挙げられる。該アルキル基の炭素数は、好ましくは１〜１２である。
【００７９】
Ｒ４、Ｒ５の分岐若しくは非分岐の炭素数１〜３０のアルキレン基としては、エチレン基、プロピレン基、ブチレン基、ペンチレン基、ヘキシレン基、へプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基等が挙げられる。該アルキレン基の炭素数は、好ましくは１〜１２である。
【００８０】
Ｒ４、Ｒ５の分岐若しくは非分岐の炭素数２〜３０のアルケニル基としては、ビニル基、１−プロペニル基、２−プロペニル基、１−ブテニル基、２−ブテニル基、１−ペンテニル基、２−ペンテニル基、１−ヘキセニル基、２−ヘキセニル基、１−オクテニル基等が挙げられる。該アルケニル基の炭素数は、好ましくは２〜１２である。
【００８１】
Ｒ４、Ｒ５の分岐若しくは非分岐の炭素数２〜３０のアルケニレン基としては、ビニレン基、１−プロペニレン基、２−プロペニレン基、１−ブテニレン基、２−ブテニレン基、１−ペンテニレン基、２−ペンテニレン基、１−ヘキセニレン基、２−ヘキセニレン基、１−オクテニレン基等が挙げられる。該アルケニレン基の炭素数は、好ましくは２〜１２である。
【００８２】
Ｒ４、Ｒ５の分岐若しくは非分岐の炭素数２〜３０のアルキニル基としては、エチニル基、プロピニル基、ブチニル基、ペンチニル基、ヘキシニル基、へプチニル基、オクチニル基、ノニニル基、デシニル基、ウンデシニル基、ドデシニル基等が挙げられる。該アルキニル基の炭素数は、好ましくは２〜１２である。
【００８３】
Ｒ４、Ｒ５の分岐若しくは非分岐の炭素数２〜３０のアルキニレン基としては、エチニレン基、プロピニレン基、ブチニレン基、ペンチニレン基、ヘキシニレン基、へプチニレン基、オクチニレン基、ノニニレン基、デシニレン基、ウンデシニレン基、ドデシニレン基等が挙げられる。該アルキニレン基の炭素数は、好ましくは２〜１２である。
【００８４】
上記構造のシランカップリング剤において、結合単位Ａの繰り返し数（ｘ）と結合単位Ｂの繰り返し数（ｙ）の合計の繰り返し数（ｘ＋ｙ）は、３〜３００の範囲が好ましい。この範囲内であると、結合単位Ｂのメルカプトシランを、結合単位Ａの−Ｃ７Ｈ１５が覆うため、スコーチタイムが短くなることを抑制できるとともに、シリカやゴム成分との良好な反応性を確保することができる。
【００８５】
上記構造のシランカップリング剤としては、例えば、Ｍｏｍｅｎｔｉｖｅ社製のＮＸＴ−Ｚ３０、ＮＸＴ−Ｚ４５、ＮＸＴ−Ｚ６０等を使用することができる。これらは、単独で用いてもよく、２種以上を併用してもよい。
【００８６】
（シランカップリング剤（３））
窒素原子を有する特定のシランカップリング剤（３）（低極性ゴム中にシリカを分散させるのに適したシランカップリング剤）を配合することにより、ゴム（１）（低極性ゴム）中にシリカを良好に分散でき、かかるゴムを効果的に補強し、良好な力学物性を得ることが出来るとともに、良好な転がり抵抗を両立することが出来る。
【００８７】
シランカップリング剤（３）は、窒素原子を含む部分Ａと、酸素原子若しくは硫黄原子を含む４〜６員環の窒素含有複素環部分Ｂ及び／又はアルコキシシリル基を有する部分Ｃとを有する。さらに、上記部分Ａが、Ｒ１−Ｃ（Ｒ２）＝Ｎ（Ｒ３）→Ｏ（ニトロン系）、及び／又はＲ１−Ｃ≡Ｎ→Ｏ（ニトリルオキサイド系）であり、該Ｒ１〜Ｒ３は、同一若しくは異なって、水素原子、炭素数が２０以下の基、又は上記部分Ｂ若しくは上記部分Ｃに結合する結合基であり、Ｒ１〜Ｒ３の少なくとも１つが上記部分Ｂ又は上記部分Ｃに結合している。
【００８８】
シランカップリング剤（３）の上記部分Ａがゴム成分の二重結合と反応し、上記部分Ｂ及び／又は上記部分Ｃがシリカのシラノール基と反応するため、シランカップリング剤（３）はシランカップリング剤として機能する。
【００８９】
上記部分ＡのＲ１〜Ｒ３の炭素数が２０以下の基において、炭素数が２０を超えると、化合物自体の分子量が嵩み、ゴム成分との反応性が悪くなるおそれがある。
【００９０】
上記部分Ａがニトロン系の場合にはＲ１〜Ｒ３の少なくとも１つが、上記部分Ｂ又は上記部分Ｃと結合しており、シランカップリング剤（３）中に上記部分Ｂ及び／又は上記部分Ｃが複数存在していても良い。
【００９１】
上記部分Ａがニトリルオキサイド系の場合にはＲ１が上記部分Ｂ又は上記部分Ｃと結合している。
【００９２】
上記部分ＡのＲ１〜Ｒ３の具体的な基又は結合基としては、水素原子、分岐若しくは非分岐の炭素数１〜２０（好ましくは炭素数１〜６、より好ましくは炭素数１〜３）のアルキル基、及び炭素数６〜２０（好ましくは炭素数６〜１２、より好ましくは炭素数６〜８）のアリール基（但し、芳香族環にはニトロ基、シアノ基、クロロ基、ブロモ基、アシル基、カルボニルアルキル基、アルキル基、及びアルコキシル基を有してよい。）、又はこれらからなる結合基である。上記アシル基、カルボニルアルキル基、及びアルコキシル基は、分岐鎖を有していてもよく、またシクロ環を有していてもよい。
【００９３】
分岐若しくは非分岐の炭素数１〜２０のアルキル基としては、例えば、メチル基、エチル基、ｎ−プロピル基、イソプロピル基、ｎ−ブチル基、ｉｓｏ−ブチル基、ｓｅｃ−ブチル基、ｔｅｒｔ−ブチル基、ペンチル基、へキシル基、へプチル基、２−エチルヘキシル基、オクチル基、ノニル基、デシル基等が挙げられる。なかでも、メチル基、エチル基が好ましい。
【００９４】
炭素数６〜２０のアリール基としては、例えば、フェニル基、トリル基、キシリル基、ナフチル基、ビフェニル基等が挙げられる。なかでも、フェニル基が好ましい。
【００９５】
上記部分Ｂは、酸素原子又は硫黄原子を含む４〜６員環の窒素含有複素環部分である。上記部分Ｂとしては、例えば、オキゼチン系、チオゼチン系、オキサゾリン系、チアゾリン系、テトラヒドロオキサジン系、テトラヒドロチオキサジン系等の酸素原子又は硫黄原子を有する４〜６員環の窒素含有複素環が挙げられる。なかでも、下記式（Ｉ）〜（ＩＩＩ）で表される４〜６員環の窒素含有複素環が好ましい。なかでも、構造式（ＩＩ）で表されるオキサゾリン及びチアゾリンがより好ましい。
【化７】
2011219541.tif 000009
（式（Ｉ）〜（ＩＩＩ）中のＤは、酸素原子又は硫黄原子を示す。Ｒ６〜Ｒ１２は、同一若しくは異なって、水素原子、炭素数が２０以下の基、又は上記部分Ａを結合する結合基を示し、Ｒ６〜Ｒ１２の少なくとも１つは結合基である。）
【００９６】
Ｒ６〜Ｒ１２の炭素数が２０以下の基としては、上記Ｒ１〜Ｒ３の炭素数が２０以下の基と同様の基を挙げることができる。
部分Ａとの結合基を構成する場合、式（Ｉ）で表される窒素含有複素環では、Ｒ６〜Ｒ８の少なくとも１つが、上記部分Ａが有するＲ１〜Ｒ３（結合基）に相当する。式（ＩＩ）で表される窒素含有複素環では、Ｒ６〜Ｒ１０の少なくとも１つが、上記部分Ａが有するＲ１〜Ｒ３（結合基）に相当する。式（ＩＩＩ）で表される窒素含有複素環では、Ｒ６〜Ｒ１２の少なくとも１つが、上記部分Ａが有するＲ１〜Ｒ３（結合基）に相当する。なお、シランカップリング剤（３）中に上記部分Ａが複数存在していても良い。
【００９７】
上記部分Ｃは、アルコキシシリル基を有する部分である。上記部分Ｃとしては、アルコキシシリル基を有すれば特に限定されず、例えば、下記式（ＩＶ）で表される基等が挙げられる。
【化８】
2011219541.tif 000010
（式（ＩＶ）中、Ｒ１３は、上記部分Ａを結合する結合基を示す。ｐは１〜３の整数を示す。）
【００９８】
Ｒ１３は、上記部分Ａが有するＲ１〜Ｒ３のいずれか（結合基）に相当する。
【００９９】
ｐは１〜３の整数であり、２が好ましい。ｎが４以上では、カップリング反応が遅くなる傾向がある。
【０１００】
シランカップリング剤（３）としては、例えば、４−(２−オキサゾリル）−フェニル−Ｎ−メチル−ニトロン、４−(２−チアゾリル）−フェニル−Ｎ−メチル−ニトロン、４−(２−オキサゾリル）−フェニル−Ｎ−フェニル−ニトロン、４−(２−チアゾリル）−フェニル−Ｎ−フェニル−ニトロン、フェニル−Ｎ−４−(２−オキサゾリル）−フェニル−ニトロン、フェニル−Ｎ−４−(２−チアゾリル）−フェニル−ニトロン、４−トリル−Ｎ−４−(２−オキサゾリル）−フェニル−ニトロン、４−トリル−Ｎ−４−(２−チアゾリル）−フェニル−ニトロン、４−メトキシフェニル−Ｎ−４−(２−オキサゾリル）−フェニル−ニトロン、４−メトキシフェニル−Ｎ−４−(２−チアゾリル）−フェニル−ニトロン、４−(２−オキサゾリル）−フェニル−ニトリルオキシド、４−(２−チアゾリル）−フェニル−ニトリルオキシド、４−(２−オキサゾリル）−フェニル−Ｎ−メチル−ニトリルイミン、４−(２−チアゾリル）−フェニル−Ｎ−メチル−ニトリルイミン、４−(２−チアゾリル）−フェニル−ニトリルオキシド、４−(２−オキサゾリル）−フェニル−Ｎ−フェニル−ニトリルイミン、４−(２−チアゾリル）−フェニル−Ｎ−フェニル−ニトリルイミン、フェニル−Ｎ−４−(２−オキサゾリル）−フェニル−ニトリルイミン、フェニル−Ｎ−４−(２−チアゾリル）−フェニル−ニトリルイミン等が挙げられる。これらは、単独で用いてもよく、２種以上を併用してもよい。
【０１０１】
なかでも、４−(２−オキサゾリル）−フェニル−Ｎ−メチル−ニトロン（下記式（Ｖ）で表される化合物（４ＯＰＭＮ））、４−(２−オキサゾリル）−フェニル−Ｎ−フェニル−ニトロン（下記式（ＶＩ）で表される化合物（４ＯＰＰＮ））が好ましい。
【化９】
2011219541.tif 000011
【０１０２】
シランカップリング剤（３）は、過度の実験をしなくても製造できる。例えば、４ＯＰＰＮに関しては後述する実施例に記載の製造方法により製造できる。また、４ＯＰＭＮは、例えば、特開２００８−１４３９４４号公報に記載の方法により製造できる。その他の化合物についても、他の開始物質及び中間物質を適宜選択すること等により製造することができる。
【０１０３】
シランカップリング剤（２）及び／又はシランカップリング剤（３）の配合量は、シリカ１００質量部に対して、好ましくは０．５質量部以上、より好ましくは１．０質量部以上である。０．５質量部未満であると、シリカを良好に分散させること、とりわけガラス転移温度が−６５℃以下のゴム（１）中で、また特に、微粒子のシリカを分散させることが難しくなる傾向がある。また、該配合量は、シリカ１００質量部に対して、好ましくは２０質量部以下、より好ましくは１０質量部以下、更に好ましくは５．０質量部以下、特に好ましくは３．０質量部以下、最も好ましくは２．０質量部以下である。２０質量部を超えると、それ以上添加量を増やしても、シリカ（特に、シリカ（１））の分散を向上させる効果が得られず、コストが増大する。またスコーチタイムが短くなり、練りや押し出しでの加工性が悪化する傾向がある。
上記配合量は、シランカップリング剤（２）及びシランカップリング剤（３）を併用する場合は、合計配合量を意味する。また、２種以上のシリカを配合する場合、シランカップリング剤の配合量は、シリカの合計配合量に対する量をいう。
このように、本発明では、シランカップリング剤（１）と、シランカップリング剤（２）及び／又はシランカップリング剤（３）とを併用することにより、一般的に高価である低極性ゴム中にシリカを分散させるのに適したカップリング剤であるシランカップリング剤（２）、シランカップリング剤（３）の配合量を上記量とする（削減する）ことができる。
【０１０４】
（芳香族ビニル重合体）
本発明のゴム組成物は、特定の芳香族ビニル重合体、即ち、α−メチルスチレン及び／又はスチレンを重合して得られる樹脂を含有することが好ましい。これにより、ウェットグリップ性能をより向上できる。なお、上記芳香族ビニル重合体は、ゴム成分には含まれない。
【０１０５】
上記芳香族ビニル重合体では、芳香族ビニル単量体（単位）として、スチレン、α−メチルスチレンが使用され、それぞれの単量体の単独重合体、両単量体の共重合体のいずれでもよい。上記芳香族ビニル重合体としては、経済的で、加工しやすく、ウェットグリップ性能に優れていることから、α−メチルスチレンの単独重合体又はα−メチルスチレンとスチレンとの共重合体が好ましい。
【０１０６】
上記芳香族ビニル重合体の軟化点（Ｓｏｆｔｅｎｉｎｇ  Ｐｏｉｎｔ）は、好ましくは１００℃以下、より好ましくは９２℃以下、更に好ましくは８８℃以下である。１００℃を超えると、耐摩耗性及び低温時のグリップ性能が悪化する傾向がある。また、該軟化点は、好ましくは３０℃以上、より好ましくは６０℃以上、更に好ましくは７５℃以上である。３０℃未満であると、ウェットグリップ性能が悪化する傾向がある。
なお、本明細書において、軟化点とは、ＪＩＳ  Ｋ  ６２２０に規定される軟化点を環球式軟化点測定装置で測定し、球が降下した温度である。
【０１０７】
上記芳香族ビニル重合体の重量平均分子量（Ｍｗ）は、好ましくは５００以上、より好ましくは８００以上である。５００未満では、転がり抵抗特性及びウェットグリップ性能の充分な改善効果が得られにくい傾向がある。また、上記芳香族ビニル重合体の重量平均分子量は、好ましくは３０００以下、より好ましくは２０００以下である。３０００を超えると、転がり抵抗特性が悪化する傾向がある。
なお、本明細書において、重量平均分子量は、ゲルパーミエーションクロマトグラフ（ＧＰＣ）（東ソー（株）製ＧＰＣ−８０００シリーズ、検出器：示差屈折計、カラム：東ソー（株）製のＴＳＫＧＥＬ  ＳＵＰＥＲＭＡＬＴＰＯＲＥ  ＨＺ−Ｍ）による測定値を基に標準ポリスチレン換算により求めたものである。
【０１０８】
上記芳香族ビニル重合体の配合量は、ゴム成分１００質量部に対して、好ましくは０．５質量部以上、より好ましくは１質量部以上、更に好ましくは３質量部以上である。０．５質量部未満であると、ウェットグリップ性能の充分な改善効果が得られにくい傾向がある。また、上記芳香族ビニル重合体の配合量は、ゴム成分１００質量部に対して、好ましくは３０質量部以下、より好ましくは１５質量部以下、更に好ましくは７質量部以下である。３０質量部を超えると、転がり抵抗特性及び耐摩耗性が悪化する傾向がある。
【０１０９】
本発明のゴム組成物には、上記成分以外にも、ゴム組成物の製造に一般に使用される配合剤、例えば、カーボンブラック等の補強用充填剤、酸化亜鉛、ステアリン酸、各種老化防止剤、オイル、ワックス、加硫剤、加硫促進剤などを適宜配合することができる。
【０１１０】
本発明のゴム組成物の製造方法としては、公知の方法を用いることができ、例えば、前記各成分をオープンロール、バンバリーミキサーなどのゴム混練装置を用いて混練し、その後加硫する方法等により製造できる。なお、より本願発明の効果が得られるという理由から、以下の方法により製造することが好ましい。
【０１１１】
（第一混練工程）
第一混練工程では、例えば、ゴム（１）を含むゴム成分と、シリカと、シランカップリング剤（２）及び／又はシランカップリング剤（３）とをゴム混練装置を用いて混練し、混練物（１）を得る。第一混練工程では、ゴム成分と、シリカと、シランカップリング剤（２）及び／又はシランカップリング剤（３）に加えて、さらに、例えば、オイルを一緒に混練してもよい。また、シリカ（１）とシリカ（２）を併用する場合には、上記シリカ（１）（微粒子シリカ）を第一混練工程において混練することが好ましい。
【０１１２】
（第二混練工程）
第二混練工程では、例えば、ゴム（２）を含むゴム成分と、シリカと、シランカップリング剤（１）とをゴム混練装置を用いて混練し、混練物（２）を得る。第二混練工程では、ゴム成分と、シリカと、シランカップリング剤（１）に加えて、さらに、例えば、オイルを一緒に混練してもよい。また、シリカ（１）とシリカ（２）を併用する場合には、上記シリカ（２）を第二混練工程において混練することが好ましい。
【０１１３】
（第三混練工程）
第三混練工程では、例えば、第一混練工程により得られた混練物（１）と第二混練工程により得られた混練物（２）とをゴム混練装置を用いて混練し、混練物（３）を得る。第三混練工程では、混練物（１）、混練物（２）に加えて、さらに、カーボンブラック、ステアリン酸、酸化亜鉛、老化防止剤、ワックス、芳香族ビニル重合体等を一緒に混練してもよい。
【０１１４】
（仕上げ練り工程）
仕上げ練り工程では、例えば、第三混練工程により得られた混練物（３）と、硫黄等の加硫剤や加硫促進剤等をゴム混練装置を用いて混練し、未加硫ゴム組成物を得る。
【０１１５】
（加硫工程）
仕上げ練り工程により得られた未加硫ゴム組成物を１３５〜１９０℃で、１２０〜３分間加硫することにより、本発明のゴム組成物が得られる。
【０１１６】
上記製造方法では、（Ａ）ゴム（１）（低極性ゴム）と、低極性ゴム中にシリカを分散させるのに適したシランカップリング剤であるシランカップリング剤（２）及び／又はシランカップリング剤（３）との混練と、（Ｂ）ゴム（２）（比較的極性のあるゴム）と、比較的極性のあるゴム中にシリカを分散させるのに適したシランカップリング剤であるシランカップリング剤（１）との混錬を別々に行った後、得られた各混練物を混練する。そのため、各ゴム（ゴム（１）（低極性ゴム）、ゴム（２）（比較的極性のあるゴム））とそれに適したシランカップリング剤を効率良く反応させることができ、より良好なシリカの分散性を得ることができる。これによって、転がり抵抗の低減や耐スコーチ性の改善（スコーチタイムの短縮を抑制）、また、トレッド用に用いた場合は耐摩耗性、ウェットグリップ性能、操縦安定性の向上をより実現することができる。また、更に熱老化後の力学特性（引張強度、破断伸び、破壊強度（破壊エネルギー））を向上させることができる。
【０１１７】
低極性ゴム中にシリカを分散させるのに適したシランカップリング剤であるシランカップリング剤（２）及び／又はシランカップリング剤（３）は、ゴム（１）（低極性ゴム）と、また、比較的極性のあるゴム中にシリカを分散させるのに適したシランカップリング剤であるシランカップリング剤（１）は、ゴム（２）（比較的極性のあるゴム）と、より反応していることが好ましい。各シランカップリング剤がどの様に反応しているのかはＳｉのＮＭＲ測定等により確認することができる。
【０１１８】
本発明のゴム組成物は、ゴム（１）（低極性ゴム）相、ゴム（２）（比較的極性のあるゴム）相を含む２相以上から構成されている。
本発明のゴム組成物（加硫後）中のシリカの平均分散粒子径は、好ましくは９０ｎｍ以下、より好ましくは７５ｎｍ以下、更に好ましくは６０ｎｍ以下、特に好ましくは５０ｎｍ以下である。９０ｎｍを超えると、シリカの分散が良好とは言えず、破壊強度（破壊エネルギー）や耐摩耗性転がり抵抗特性が悪化する傾向がある。平均分散粒子径は、小さければ小さい程好ましいが、平均一次粒子径よりは大きくなってしまうため、一般には１０ｎｍ以上、場合によっては、２０ｎｍ以上や３０ｎｍ以上となってしまう。本発明におけるシリカの平均分散粒子径とは、ゴム（１）（低極性ゴム）相中のシリカの平均分散粒子径、或いは、ゴム（２）（比較的極性のあるゴム）相中のシリカの平均分散粒子径を示すこともあるが、特に言及しない場合には、両相中のシリカの全平均分散粒子径（ｎｍ)に相当する数値のことを示す。
なお、本発明におけるこれらのシリカの平均分散粒子径は、実施例に記載の方法により測定される値である。
【０１１９】
本発明のゴム組成物（加硫後）において、ゴム（１）（低極性ゴム）相中のシリカの平均分散粒子径と、ゴム（２）（比較的極性のあるゴム）相中のシリカの平均分散粒子径の比（ゴム（１）相中のシリカの平均分散粒子径／ゴム（２）相中のシリカの平均分散粒子径）は、上記比は、好ましくは２．０以下、より好ましくは１．７以下、更に好ましくは１．３以下、特に好ましくは１．２以下である。上記比が２．０を超えると、低極性ゴム中のシリカ分散が悪く破断強度等が低下する傾向がある。また、上記比は、好ましくは０．５以上、より好ましくは０．７以上、更に好ましくは０．９以上である。上記比が０．５未満であると、ゴム（２）（比較的極性のあるゴム）相中のシリカ分散が悪く、転がり抵抗特性や耐摩耗性が悪化する傾向がある。
なお、本発明におけるゴム（１）相中のシリカの平均分散粒子径と、ゴム（２）相中のシリカの平均分散粒子径、及び両者の比、更には両相中のシリカの全平均分散粒子径(nm)は、実施例に記載の方法により測定される値である。
【０１２０】
本発明のゴム組成物は、タイヤの各部材（特に、トレッド(キャップトレッド、ベーストレッド)、サイドウォール、クリンチ）に好適に使用できる。
【０１２１】
クリンチとは、サイドウォールの内方端に配されるゴム部であり、具体的には、例えば、特開２００８−７５０６６号公報の図１、特開２００４−１０６７９６号公報の図１等に示される部材である。
【０１２２】
本発明の空気入りタイヤ（空気入りラジアルタイヤ）は、上記ゴム組成物を用いて通常の方法によって製造される。すなわち、必要に応じて各種添加剤を配合したゴム組成物を、未加硫の段階でタイヤの各部材（特に、トレッド(キャップトレッド、ベーストレッド)、サイドウォール、クリンチ）の形状に合わせて押し出し加工し、タイヤ成型機上にて通常の方法にて成形し、他のタイヤ部材とともに貼り合わせ、未加硫タイヤを形成する。この未加硫タイヤを加硫機中で加熱加圧してタイヤを製造できる。
【０１２３】
本発明の空気入りタイヤは、乗用車用タイヤ、トラック・バス用タイヤ、二輪車用タイヤ、競技用タイヤ等として好適に用いられる。
【実施例】
【０１２４】
実施例に基づいて、本発明を具体的に説明するが、本発明はこれらのみに限定されるものではない。
【０１２５】
製造例１（４−(２−オキサゾリル）−フェニル−Ｎ−フェニル−ニトロン（４ＯＰＰＮ）の製造）
クロロホルム３００ｍｌに１５.０ｇの４−ホルミル−ベンゾイルクロライド（１当量）を攪拌混合した溶液に、クロロホルム２００ｍｌに１０．９ｇの２−アミノエタノール（２当量）を加えた溶液を−１０℃下で滴下して加えた。この溶液を２５℃に２時間おいた後、白色沈殿物が濾過により除かれた。濾液はロータリーエバポレータにより乾燥させ、１７．４ｇの黄色液である４−ホルミル−Ｎ−（２−ヒドロキシエチル）−ベンザミドを得た。
濃硫酸５０ｍｌに４−ホルミル−Ｎ−（２−ヒドロキシエチル）−ベンザミド１７．４ｇを攪拌しながら滴下し、混合物を１００℃で１時間加熱した。この溶液に２０％水酸化ナトリウム及びクロロホルムの各５００ｍｌを攪拌混合しながら滴下し、温度を１５℃以下に維持した。生成層が分離され乾燥されて、６．３ｇの４−（２−オキサゾリル）−ベンズアルデヒドを得た。
４−（２−オキサゾリル）−ベンズアルデヒド（１当量、６．３ｇ）とＮ−フェニル−ヒドロキシアミン（１当量、３.９ｇ）との混合物を１００ｍｌのエタノール中で３０分間還流して、５０ｍｌ量に濃縮した。水５０ｍｌの同量を添加して、混合物を冷蔵庫に５℃にて一昼夜冷却した。濾過分離及び乾燥により白色結晶が得られ、６．７ｇの４−（２−オキサゾリル）−フェニル−Ｎ−フェニルニトロンを生成した。
【０１２６】
以下、実施例及び比較例で使用した各種薬品について、まとめて説明する。
ＳＢＲ：日本ゼオン（株）製のニポールＮＳ１１６Ｒ。片末端をＮ−メチルピロリドンで変性したもの（変性Ｓ−ＳＢＲ）（スチレン含有量：２１質量％、Ｔｇ：−２５℃）
ＢＲ：宇部興産（株）製のＢＲ１５０Ｂ（シス含量：９７質量％、ＭＬ１＋４（１００℃）：４０、２５℃における５％トルエン溶液粘度：４８ｃｐｓ、Ｍｗ／Ｍｎ：３．３、Ｔｇ：−９０℃）
ＮＲ：ＲＳＳ＃３（Ｔｇ：−６０℃）
シリカ１：エボニックデグッサ社製のウルトラジル３６０（ＣＴＡＢ比表面積：５０ｍ２／ｇ、ＢＥＴ比表面積：５０ｍ２／ｇ、平均一次粒子径：３８ｎｍ、ｐＨ：９．０）（本発明のシリカ（２）に相当）
シリカ２：Ｒｈｏｄｉａ社製のＺｅｏｓｉｌ  １１１５ＭＰ（ＣＴＡＢ比表面積：１０５ｍ２／ｇ、ＢＥＴ比表面積：１１５ｍ２／ｇ、平均一次粒子径：２５ｎｍ、アグリゲートサイズ：９２ｎｍ、細孔分布幅Ｗ：０．６３、細孔分布曲線中の細孔容量ピーク値を与える直径Ｘｓ：６０．３ｎｍ、ｐＨ６．５）
シリカ３：Ｒｈｏｄｉａ社製のＺｅｏｓｉｌ  Ｐｒｅｍｉｕｍ  ２００ＭＰ（ＣＴＡＢ比表面積２００ｍ２／ｇ、ＢＥＴ比表面積：２２０ｍ２／ｇ、平均一次粒子径１０：ｎｍ、アグリゲートサイズ：６５ｎｍ、Ｄ５０：４．２μｍ、１８μｍを超える粒子の割合：１．０質量％、細孔分布幅Ｗ：１．５７、細孔分布曲線中の細孔容量ピーク値を与える直径Ｘｓ：２１．９ｎｍ、ｐＨ６．５）（本発明のシリカ（１）に相当）
シランカップリング剤１：エボニックデグッサ社製のＳｉ６９（ビス−（３−トリエトキシシリルプロピル）テトラスルフィド（本発明のシランカップリング剤（１）に相当））
シランカップリング剤２：Ｍｏｍｅｎｔｉｖｅ社製のＮＸＴ−Ｚ４５（結合単位Ａと結合単位Ｂとの共重合体（結合単位Ａ：５５モル％、結合単位Ｂ：４５モル％）（本発明のシランカップリング剤（２）に相当）
シランカップリング剤３：上記製造例１により調製した４−(２−オキサゾリル）−フェニル−Ｎ−フェニル−ニトロン（４ＯＰＰＮ）（本発明のシランカップリング剤（３）に相当）
オイル：出光興産（株）製のダイアナプロセスオイルＡＨ−２４
カーボンブラック：キャボットジャパン（株）製のＮ１１０（Ｎ２ＳＡ：１３０ｍ２／ｇ）
芳香族ビニル重合体：Ａｒｉｚｏｎａ  ｃｈｅｍｉｃａｌ社製のＳＹＬＶＡＲＥＳ  ＳＡ８５（α−メチルスチレンとスチレンとの共重合体、軟化点：８５℃、Ｍｗ：１０００）
ステアリン酸：日油（株）製の桐
酸化亜鉛：三井金属鉱業（株）製の酸化亜鉛２種
老化防止剤：大内新興化学工業（株）製のノクラック６Ｃ
ワックス：大内新興化学工業（株）製のサンノックワックス
硫黄：鶴見化学工業（株）製の粉末硫黄
加硫促進剤ＢＢＳ：大内新興化学工業（株）製のノクセラーＮＳ
加硫促進剤ＤＰＧ：大内新興化学工業（株）製のノクセラーＤ
【０１２７】
実施例１〜７及び比較例１〜３
表１に示す配合内容に従い、１．７Ｌバンバリーミキサーを用いて、工程１に示す配合量の薬品を投入して、排出温度が約１５０℃となる様に５分間混練りした。更に、実施例２〜７に関しては、１．７Ｌバンバリーミキサーを用いて、別途工程２に記載の配合量の薬品を投入して、同じく排出温度が約１５０℃となる様に５分間混練りした。なお、実施例１、比較例１〜３では、工程２の混練は実施しなかった。その後、１．７Ｌバンバリーミキサーを用いて、工程１、工程２（実施例２〜７のみ）で得られた各混練物と、工程３に記載の配合量の薬品を投入して、排出温度が約１５０℃となる様に５分間混練りした。最後に、工程３で得られた混練物に、工程４に示す配合量の硫黄および加硫促進剤を加え、オープンロールを用いて、約８０℃の条件下で３分混練りして、未加硫ゴム組成物を得た。
得られた未加硫ゴム組成物を１７０℃で１５分間加硫することにより、加硫ゴム組成物を得た。
また、得られた未加硫ゴム組成物をトレッド形状に成形して、他のタイヤ部材とはりあわせ、１７０℃で１５分間加硫することにより、試験用タイヤを作製した。
【０１２８】
得られた未加硫ゴム組成物、加硫ゴム組成物、試験用タイヤを使用して、下記の評価を行った。それぞれの試験結果を表１に示す。
【０１２９】
（転がり抵抗試験）
得られた加硫ゴム組成物から２ｍｍ×１３０ｍｍ×１３０ｍｍのゴムスラブシートを作製し、そこから測定用試験片を切り出し、粘弾性スペクトロメーターＶＥＳ（（株）岩本製作所製）を用いて、温度５０℃、初期歪１０％、動歪２％、周波数１０Ｈｚの条件下で、各加硫ゴム組成物のｔａｎδを測定し、比較例１の転がり抵抗指数を１００として、下記計算式により、転がり抵抗特性をそれぞれ指数表示した。指数が小さいほど転がり抵抗が低く、低燃費性に優れることを示す。
（転がり抵抗指数）＝（各配合のｔａｎδ／比較例１のｔａｎδ）×１００
【０１３０】
（熱老化後の引張強度、破断伸びと破壊エネルギー指数）
ＪＩＳ  Ｋ６２５１の「加硫ゴムおよび熱可塑性ゴム−引張特性の求め方」にしたがって、得られた加硫ゴム組成物から加硫ゴムスラブシートを作製し、該加硫ゴムスラブシートを１００℃で７２時間熱老化させた後、かかるスラブシートから打ち抜いたダンベルを用いて、引張強度（ＴＢ）と破断伸び（ＥＢ）を測定した。更に、引張強度×破断伸び／２により（熱老化後の）破壊エネルギーを計算し、各々比較例１の結果を１００として指数表示した。なお、指数は各配合の上記各測定値を、比較例１の対応する測定値で割って、それに１００をかけて求めた。
熱老化後の引張強度（ＴＢ）指数が大きいほど、熱老化後の引張強度に優れることを示す。熱老化後の破断伸び（ＥＢ）指数が大きいほど、熱老化後の破断伸びに優れることを示す。熱老化後の破壊エネルギー指数が大きいほど、熱老化後の破壊強度（破壊エネルギー）に優れることを示す。
【０１３１】
（耐摩耗性試験（摩耗試験））
試験用タイヤを車に装着し、市街地を８０００ｋｍ走行した後の溝深さの減少量を測定し、溝深さが１ｍｍ減少するときの走行距離を算出した。さらに、比較例１の耐摩耗性指数を１００とし、下記計算式により、各配合の溝深さの減少量を指数表示した。なお、耐摩耗性指数が大きいほど、耐摩耗性に優れることを示す。
（耐摩耗性指数）＝（各配合で１ｍｍ溝深さが減るときの走行距離）／（比較例１のタイヤの溝が１ｍｍ減るときの走行距離）×１００
【０１３２】
（スコーチタイム）
得られた未加硫ゴム組成物について、ＪＩＳ  Ｋ６３００の未加硫ゴム物理試験方法のムーニースコーチ試験の記述に従って試験を行い、１３０．０±０．５℃でのｔ５［分］を測定し、比較例１の結果を１００として指数表示した。スコーチタイムが短くなるとやけの問題が起こる。今回の評価では、ムーニースコーチタイム指数が７０以下となると、仕上げ練りや押し出し工程等で焼けの問題が起こる可能性を生じる。
【０１３３】
（シリカ分散性）
得られた加硫ゴム組成物から２ｍｍ×１３０ｍｍ×１３０ｍｍのゴムスラブシートを作製し、該ゴムスラブシートから測定用試験片を切り出し、ＪＩＳ  Ｋ６８１２「ポリオレフィン管、継手及びコンパウンドの顔料分散又はカーボン分散の評価方法」に準じて、加硫ゴム組成物中のシリカの凝集塊をカウントして、分散率（％）をそれぞれ算出して、比較例１の分散率を１００として、シリカの分散率を指数表示した。シリカ分散指数が大きいほどシリカがより分散し、シリカの分散性に優れることを示す。
（シリカ分散性指数）＝（各配合の分散率／比較例１の分散率）×１００
【０１３４】
（ウェットグリップ性能）
アンチロックブレーキシステム（ＡＢＳ）評価試験により得られた制動性能をもとにして、ウェットグリップ性能を評価した。すなわち、１８００ｃｃ級のＡＢＳが装備された乗用車に試験用タイヤを装着して、アスファルト路面（ウェット路面状態、スキッドナンバー約５０）を実車走行させ、時速１００ｋｍ／ｈの時点でブレーキをかけ、乗用車が停止するまでの減速度を算出した。ここで、本発明でいう減速度とは、乗用車が停止するまでの距離である。そして、比較例１のウェットグリップ性能指数を１００とし、下記計算式により、各配合の減速度をウェットグリップ性能指数として示した。なお、ウェットグリップ性能指数が大きいほど、ウェット路面における制動性能が良好であり、ウェットグリップ性能に優れることを示す。
（ウェットグリップ性能指数）＝（比較例１の減速度）÷（各配合の減速度）×１００
【０１３５】
（ドライ操安性能指数）
上記車両を用いてドライ路面での発進、加速及び停止（ドライ路面における操縦安定性）について、テストドライバーにより官能評価を行った。官能評価は、比較例１を１００とした基準とし、明らかに性能が向上したとテストドライバーが判断したものを１２０、これまで同クラス／同サイズタイヤでは、全く見られなかった良好なレベルであるものを１４０とするような基準で行った。
【０１３６】
（ゴム（１）相中シリカの平均分散粒子径（ｎｍ)、ゴム（２）相中シリカの平均分散粒子径（ｎｍ)、ゴム（１）、ゴム（２）相中のシリカの平均分散粒子径の比（ゴム（１）相中のシリカの平均分散粒子径／ゴム（２）相中のシリカの平均分散粒子径）、両相中のシリカの全平均分散粒子径（ｎｍ)）
上記シリカの各平均分散粒子径は、透過型電子顕微鏡により観察し、視野内に観察されたシリカの分散粒子塊（凝集体）を４００個以上測定し、その凝集体径の数平均値（ｎｍ)を計算することにより求めた。
ゴム（１）（ＮＲ，ＢＲ）相中シリカの平均分散粒子径（ｎｍ)、ゴム（２）（ＳＢＲ）相中シリカの平均分散粒子径（ｎｍ)については、各々染色により、ゴム（１）相、ゴム（２）相を区別し、各々の相の中で、上記手法により平均分散粒子径（ｎｍ)を測定することにより求めた。
また、ゴム（１）、ゴム（２）相中のシリカの平均分散粒子径の比については、 [ゴム（１）相中のシリカの平均分散粒子径]／[ゴム（２）相中のシリカの平均分散粒子径]を計算することにより求めた。
また、両相中のシリカの全平均分散粒子径（ｎｍ)）は、ゴム（１）、ゴム（２）相中の各々の中での平均分散粒子径と、各々の相へのシリカの配合率（体積比率・分配率）をもとに算出した。
【０１３７】
【表１】
2011219541.tif 000012
【０１３８】
比較例１では、低極性ゴム中にシリカを分散させるのに適したシランカップリング剤であるシランカップリング剤２、シランカップリング剤３を用いなかった。よって、シリカの分散性、転がり抵抗が、実施例に比べて劣っていた。また、熱老化後の力学特性（引張強度、破断伸び、破壊強度（破壊エネルギー））も実施例１〜３、５〜７に比べて劣っていた。
【０１３９】
比較例２では、シランカップリング剤として、低極性ゴム中にシリカを分散させるのに適したシランカップリング剤であるシランカップリング剤２のみを用いた。このため、耐摩耗性や転がり抵抗、ウェットグリップ性能は良好であったが、ムーニースコーチタイムが短すぎ、ゴムやけの懸念があった。また、熱老化後の力学特性（引張強度、破断伸び、破壊強度（破壊エネルギー））やドライ操安性指数も同じシリカを同量配合した実施例１や実施例２に比べて、大幅に劣っていた。
【０１４０】
比較例３では、シリカとしてＣＴＡＢ比表面積が９５ｍ２／ｇ、ＢＥＴ比表面積が１００ｍ２／ｇ以下のシリカ１（大粒径シリカ、本発明におけるシリカ（２）に相当）のみを用いた。このため、転がり抵抗やシリカ分散性は良好であったが、熱老化後の力学特性（引張強度、破断伸び、破壊強度（破壊エネルギー））や耐摩耗性、ウェットグリップ性能、操縦安定性が実施例に比べてかなり劣っていた。
【０１４１】
他方、実施例１〜７は転がり抵流指数がいずれも小さく、環境に配慮することができる。また、転がり抵抗指数が低い割に、耐摩耗性指数が良好、又はそれほど悪くなく、操縦安定性やウェットグリップ性能もそれほど悪くなく、実用可能なレベルであった。また、熱老化後の力学特性（引張強度、破断伸び、破壊強度（破壊エネルギー））が良好、又は対応する比較例と比べて改善していた。
【０１４２】
特に、比較的極性のあるゴム中にシリカを分散させるのに適したシランカップリング剤であるシランカップリング剤１のみを配合した比較例１、低極性ゴム中にシリカを分散させるのに適したシランカップリング剤であるシランカップリング剤２のみを配合した比較例２に比べて、シランカップリング剤１、２を併用した実施例１の熱老化後の力学特性（引張強度、破断伸び、破壊強度（破壊エネルギー））は、非常に優れており、この向上効果は当業者の予測を超えるものである。
【０１４３】
また、実施例２〜７に示す様に、ＮＲ、ＢＲ（低極性ゴム（本発明におけるゴム（１）に相当））と、低極性ゴム中にシリカを分散させるのに適したシランカップリング剤であるシランカップリング剤２（本発明におけるシランカップリング剤（２）に相当）及び／又はシランカップリング剤３（本発明におけるシランカップリング剤（３）に相当）を混練（反応）し混練物を得て、更に、別途、ＳＢＲ（比較的極性のあるゴム（本発明におけるゴム（２）に相当））と、比較的極性のあるゴム中にシリカを分散させるのに適したシランカップリング剤であるシランカップリング剤１（本発明におけるシランカップリング剤（１）に相当）を混練（反応）し混練物を得て、さらに、得られた両混練物を混練（ブレンド）してゴム組成物を得ることで、各ポリマーとそれに適したシランカップリング剤を効率良く反応させることができ、より良好なシリカの分散性を得ることができる。これによって、転がり抵抗や耐スコーチ性（スコーチタイムの短縮）の改善、耐摩耗性、ウェットグリップ性能、操縦安定性の向上を実現することができた。更に熱老化後の力学特性（引張強度、破断伸び、破壊強度（破壊エネルギー））を向上させることができた。
【０１４４】
実施例４〜７では、低極性ゴム中にシリカを分散させるのに適したシランカップリング剤であるシランカップリング剤２と、比較的極性のあるゴム中にシリカを分散させるのに適したシランカップリング剤であるシランカップリング剤１を用いると共に、ＣＴＡＢ比表面積１８０ｍ２／ｇ、ＢＥＴ比表面積が１８５ｍ２／ｇ以上のシリカ３（微粒子シリカ、本発明におけるシリカ（１）に相当）と、ＣＴＡＢ比表面積９５ｍ２／ｇ、ＢＥＴ比表面積が１００ｍ２／ｇ以下のシリカ１（大粒径シリカ、本発明におけるシリカ（２）に相当）を組み合わせて用いた。
【０１４５】
このため、特に、低極性ゴム中にシリカを分散させるのに適したシランカップリング剤であるシランカップリング剤２と、微粒子シリカとの併用により、微粒子シリカが良好に分散され、ＮＲ、ＢＲ（低極性ゴム）が配合されたゴム組成物を良好に補強でき、力学特性（引張強度、破断伸び、破壊強度（破壊エネルギー））に優れており、比較例３に比べて熱老化後の力学特性（引張強度、破断伸び、破壊強度（破壊エネルギー））を向上させることができた。また、転がり抵抗も非常に良好であった。
特に、ＣＴＡＢ比表面積が１８０ｍ２／ｇ、ＢＥＴ比表面積が１８５ｍ２／ｇ以上のシリカ（シリカ（１））として、ディスク遠心分離法Ｘ線測定されたアグリゲートサイズが３０ｎｍ以上のシリカ３を用いたため、シリカの分散性指数が非常に優れている比較例３と同等程度までシリカの分散性が改善できた。これによって、耐摩耗性やウェットグリップ性能、ドライ路面での操縦安定性も比較例３等に比べて非常に向上していた。
【０１４６】
実施例５に、更に（オイルとの置換で）芳香族ビニル重合体を加えた実施例７では、ウェットグリップ性能を比較例１並に改善できただけでなく、非常に良好な転がり抵抗性能や耐摩耗性を維持したまま、熱老化後の力学特性（引張強度、破断伸び、破壊強度（破壊エネルギー））も更に改善することができた。
【図１】
2011219541.tif 000017